Procédé d’assemblage par brasage d’une première pièce (10) en céramique de grenat de gallium et d’une deuxième pièce (20) en cuivre ou en céramique de grenat de gallium, le procédé comprenant les étapes suivantes : a) nettoyer la première pièce (10) en céramique de grenat de gallium et/ou la deuxième pièce (20) en cuivre ou en céramique de grenat de gallium, b) mettre en contact un alliage d’apport (30) avec la première pièce (10) et avec la deuxième pièce (20), l’alliage d’apport (30) étant un alliage Ag-Cu contenant en outre de 0,5% à 6% en poids de titane, et de préférence de 0,5% à 5% en poids de titane, c) chauffer l'ensemble obtenu jusqu'à une température supérieure à la température du liquidus de l’alliage d’apport (30), de manière à faire fondre l’alliage d'apport (30), puis refroidir l’ensemble jusqu’à une température inférieure à la température du liquidus de l’alliage d’apport (30), et de préférence jusqu’à la température ambiante. Procédé selon la revendication 1, caractérisé en ce que l’alliage d’apport (30) est un alliage Ag-Cu contenant en outre de 1,75% à 4,5% en poids de titane. Procédé selon la revendication 2, caractérisé en ce que la composition massique de l’alliage d’apport est 63%Ag – 35.25 % Cu – 1.75% Ti, 70.56% Ag – 27.44% Cu – 2% Ti ou 68,8% Ag – 26,7% Cu – 4,5% Ti. Procédé selon l’une des revendications 1 à 3, caractérisé en ce que l’étape c) de brasage est réalisée sous vide, sous atmosphère réductrice ou sous atmosphère inerte. Procédé selon l’une quelconque des revendications 1 à 4, caractérisé en ce que la première pièce (10) est une céramique de grenat de gallium gadolinium et en ce que la deuxième pièce (20) est en cuivre. Procédé selon l’une quelconque des revendications 1 à 4, caractérisé en ce que la première pièce (10) est une céramique de grenat de gallium ytterbium et en ce que la deuxième pièce (20) est en cuivre. Procédé selon l’une quelconque des revendications précédentes, caractérisé en ce que, lors de l’étape c), la température est maintenue à une température supérieure à la température du liquidus de l’alliage d’apport (30), pendant une durée comprise entre 15 secondes et 5 minutes et, de préférence, entre 1 minute et 3 minutes. Assemblage obtenu selon le procédé selon l’une quelconque des revendications précédentes, comprenant successivement une première pièce (10) en céramique de grenat de gallium, un alliage d’apport (30) et une deuxième pièce (20) en cuivre ou en céramique de grenat de gallium, l’alliage d’apport (30) étant un alliage Ag-Cu contenant en outre de 0,5% à 6% en poids de titane, et de préférence de 1,75% à 4,5% en poids de titane. Assemblage selon la revendication précédente, caractérisé en ce que l’alliage d’apport (30) est 63%Ag – 35.25 % Cu – 1.75% Ti, 70.56% Ag – 27.44% Cu – 2% Ti ou 68,8% Ag – 26,7% Cu – 4,5% Ti. Assemblage selon l’une des revendications 8 et 9, caractérisé en ce que la première pièce (10) est une céramique de grenat de gallium gadolinium ou une céramique de grenat de gallium ytterbium et en ce que la deuxième pièce (20) est en cuivre. Dispositif de refroidissement, par exemple un réfrigérateur à désaimantation adiabatique, comprenant un assemblage selon la revendication 10.